ЗЕРКАЛО
MIRROR

ОБЛАСТЬ ТЕХНИКИ, К КОТОРОЙ ОТНОСИТСЯ ИЗОБРЕТЕНИЕ
[0001] Некоторые примерные варианты выполнения этого изобретения относятся к зеркалам и/или к способам их изготовления. Более конкретно некоторые примерные варианты выполнения относятся к зеркалам, имеющим по меньшей мере одно из: (а) отражающей пленки, включающей в себя первый слой из алюминия или содержащий алюминий и второй слой из серебра или содержащий серебро или подобное, и/или (b) слоя цветовой настройки между первым и вторым слоями. В некоторых примерных вариантах выполнения зеркала могут быть зеркалами второй поверхности. В различных примерах эти зеркала могут быть плоскими или изогнутыми и могут быть или могут не быть подвергнуты тепловой обработке (например, термически закалены и/или термически изогнуты). В некоторых иллюстративных примерах такие зеркала могут быть использованы в жилых интерьерах, торговле, мебели, бытовой технике и/или других сферах применения.
ПРЕДПОСЫЛКИ СОЗДАНИЯ И СУЩНОСТЬ ИЛЛЮСТРАТИВНЫХ ВАРИАНТОВ ВЫПОЛНЕНИЯ ИЗОБРЕТЕНИЯ
[0002] Зеркала существуют много лет и используются в сферах применения, связанных с интерьерами зданий, таких, например, как ванные комнаты, в качестве украшений, для мебели и т. д., а также для сфер применения вне зданий. Зеркала обычно являются или зеркалами первой поверхности (зеркалами с лицевой отражающей поверхностью), когда зеркальное покрытие обеспечено между наблюдателем и поддерживающей стеклянной подложкой, или зеркалами второй поверхности (зеркалами с обратной отражающей поверхностью), когда поддерживающая стеклянная подложка помещена между наблюдателем и зеркальным покрытием. Смотри, например, патенты США № 7276289 и 7678459, публикации США № 2006/0077580; 2007/0178316; 2008/0073203; 2008/0164173; 2010/0229853; 2011/0176212 и 2011/0176236. Полные содержания каждого из этих патентных документов включены тем самым сюда посредством ссылки.
[0003] Фиг. 1 представляет собой вид в разрезе обычного зеркала с обратной отражающей поверхностью. Зеркало по фиг. 1 включает в себя зеркальное покрытие на стеклянной подложке 100, причем зеркальное покрытие составлено из слоя 101 нитрида кремния, осажденного напылением отражающего слоя 102 из алюминия, слоя 103 нитрида кремния и необязательного слоя 108 постоянной защитной пленки (ПЗП) или краски. Несмотря на тот факт, что алюминий является весьма реакционноспособным, он обладает защитой против коррозии и потускнения, а именно путем образования на своей поверхности очень тонкого стойкого слоя оксида алюминия, который предотвращает оставшуюся часть алюминия в отражающем слое из алюминия от дальнейшего окисления и/или уменьшает окисление. Кроме того, алюминий дешевле серебра. Однако зеркало по фиг. 1 страдает от следующих проблем. Во-первых, его коэффициент отражения в видимой области спектра не столь хороший, как у дорогостоящего серебряного зеркала. Алюминиевые зеркала дешевле серебряных зеркал, но обеспечивают меньшую величину коэффициента отражения видимого света. Эта проблема влияет на общее качество отраженных изображений и часто ограничивает использование таких зеркал в сферах применения, требующих четкого изображения, с использованием более тонкого стекла, такого как стекло с толщиной менее 4 мм. Более толстое стекло, используемое, например, в фацетированных зеркалах, поглощает большую часть света и часто требует использования отражающего материала, чей коэффициент отражения выше, чем у алюминия. Во-вторых, отражаемый им со стороны стекла цвет имеет тенденцию смещаться в направлении синего цветового диапазона (по сравнению с серебряным зеркалом), т. е. имеет синее цветовое смещение, которое некоторые считают нежелательным с эстетической точки зрения. В домашних зеркалах/зеркалах жилых помещений, особенно при люминесцентном свете, синее смещение спектра добавляет отраженному изображению «холодный оттенок», который, как полагают некоторые, является нежелательным с эстетической точки зрения. При том, что люминесцентные светильники становятся все более популярными в домашних/жилых и в некоторых коммерческих/и офисных сферах применения, в данной области существует необходимость в добавлении к алюминиевым зеркалам «теплого оттенка», чтобы сделать отраженные изображения более естественными.
[0004] Таким образом, следует принять во внимание, что в данной области существует потребность в улучшенных зеркалах и/или способах их изготовления, в которых была бы решена одна или обе из обозначенных выше проблем. Следовательно, некоторые варианты выполнения данного изобретения относятся к зеркалам, которые решают одну или обе из обсужденных выше проблем.
[0005] Некоторые примерные варианты выполнения данного изобретения относятся к зеркалам, включающим в себя по меньшей мере одно из: (а) первого отражающего слоя из алюминия или содержащего алюминий и второго отражающего слоя из серебра или содержащего серебро или подобное, и/или (b) слой цветовой настройки между первым и вторым отражающими слоями. В некоторых примерных вариантах выполнения данного изобретения зеркала могут быть зеркалами с обратной отражающей поверхностью.
[0006] Некоторые примерные варианты выполнения данного изобретения относятся к обеспечению тонкого отражающего слоя из материала с низким коэффициентом преломления (например, серебра или меди), который осажден напылением на стеклянную подложку (непосредственно или косвенным образом) так, чтобы он был расположен между этой стеклянной подложкой и включающим алюминий отражающим слоем. Это обеспечивает добавку к отраженным изображениям «теплого оттенка». Другими словами, по сравнению с отраженными изображениями от описанного выше обычного зеркала это смещает спектр отражения в сторону более длинных волн, а также увеличивает интенсивность отраженного видимого света. Это позволяет изображениям от зеркала казаться более приятными и обеспечивает лучшее качество изображения по сравнению с использованием только отражающего слоя из алюминия, как в обсужденном выше обычном зеркале.
[0007] Некоторые примерные варианты выполнения данного изобретения относятся к зеркалам, включающим в себя слой цветовой настройки, как правило, из прозрачного диэлектрического материала, обеспеченного между первым и вторым отражающими слоями. Эти отражающие слои могут быть из алюминия или могут содержать алюминий и/или серебро. Варианты выполнения слоя цветовой настройки могут быть или могут не быть использованы в комбинации с вариантом выполнения, когда обеспечены отражающие слои и из алюминия, и из серебра.
[0008] В некоторых примерных вариантах выполнения данного изобретения обеспечено зеркало, содержащее: стеклянную подложку; отражающую пленку на этой стеклянной подложке, при этом отражающая пленка содержит или состоит по существу из первого металлического или практически металлического слоя и второго металлического или практически металлического слоя; и при этом первый металлический или практически металлический слой отражающей пленки содержит серебро (или медь), а второй металлический или практически металлический слой отражающей пленки содержит алюминий, и при этом первый металлический или практически металлический слой, содержащий серебро (или медь), расположен между по меньшей мере стеклянной подложкой и вторым металлическим или практически металлическим слоем, содержащим алюминий.
[0009] В некоторых примерных вариантах выполнения данного изобретения обеспечено зеркало, содержащее: стеклянную подложку; отражающую пленку на этой стеклянной подложке, при этом отражающая пленка содержит первый металлический или практически металлический слой и второй металлический или практически металлический слой; и при этом первый металлический или практически металлический слой отражающей пленки содержит материал, выбранный из группы, состоящей из серебра, меди и алюминия; при этом второй металлический или практически металлический слой отражающей пленки содержит алюминий, и при этом первый металлический или практически металлический слой, содержащий серебро, расположен между по меньшей мере стеклянной подложкой и вторым металлическим или практически металлическим слоем, содержащим алюминий; а между первым и вторыми слоями отражающей пленки обеспечена диэлектрическая пленка, непосредственно контактирующая с ними.
КРАТКОЕ ОПИСАНИЕ ЧЕРТЕЖЕЙ
[0010] Фиг. 1 представляет собой вид в разрезе обычного зеркала с обратной отражающей поверхностью.
[0011] Фиг. 2 представляет собой вид в разрезе иллюстративного зеркала с обратной отражающей поверхностью в соответствии с примерным вариантом выполнения данного изобретения.
[0012] Фиг. 3 представляет собой вид в разрезе иллюстративного зеркала с обратной отражающей поверхностью в соответствии с другим примерным вариантом выполнения данного изобретения.
[0013] Фиг. 4 представляет собой график коэффициента отражения (%) в видимой области спектра в зависимости от толщины, иллюстрирующий коэффициент отражения в видимой области спектра слоев Al и Ag при различных толщинах.
[0014] Фиг. 5 представляет собой график коэффициента отражения (%) в видимой области спектра в зависимости от х, где х - толщина слоя серебра, образующего комбинацию пленки толщиной 50 нм из и слоя серебра, и слоя алюминия в варианте выполнения по фиг. 2.
ПОДРОБНОЕ ОПИСАНИЕ ПРИМЕРНЫХ ВАРИАНТОВ ВЫПОЛНЕНИЯ ИЗОБРЕТЕНИЯ
[0015] Обратимся теперь более конкретно к чертежам, на которых на всех различных видах ссылочные позиции обозначают подобные детали/материалы. Зеркала в соответствии с примерными вариантами выполнения данного изобретения в разных примерах могут быть плоскими или изогнутыми и могут быть или могут не быть подвергнуты тепловой обработке (например, термически закалены и/или термически изогнуты).
[0016] Обращаясь к фиг. 2-3, примерные варианты выполнения данного изобретения относятся к зеркалам 1, 2, включающим в себя по меньшей мере одно из: (а) отражающей пленки, включающей в себя слой 102 из алюминия или содержащий алюминий и слой 110 из серебра или содержащий серебро (например, см. фиг. 2-3), и/или (b) слоя 112 цветовой настройки между слоями 102, 110 отражающей пленки, при этом слои 102, 110 могут быть из Ag, Al и подобного (например, см. фиг. 3) или содержать Ag, Al или подобное. Отражающая пленка составлена из слоев 102 и 110. В некоторых примерных вариантах выполнения зеркала могут быть зеркалами с обратной отражающей поверхностью. Зеркала в разных примерах могут быть плоскими или изогнутыми и могут быть или могут не быть подвергнуты тепловой обработке (например, термически закалены и/или термически изогнуты). В некоторых иллюстративных примерах такие зеркала могут использоваться в жилых интерьерах, торговле, мебели, ванных комнатах, дверях, бытовой технике и/или других сферах применения.
[0017] Некоторые примерные варианты выполнения данного изобретения относятся к обеспечению тонкого отражающего слоя 110 из материала с низким показателем преломления (например, серебра), который осажден напылением на стеклянную подложку 100 (непосредственно или косвенным образом), так что расположен между стеклянной подложкой 100 и содержащим алюминий отражающим слоем 102, как показано на фиг. 2-3. Это обеспечивает добавку «теплого оттенка» к отраженным изображениям. Другими словами, по сравнению с отраженными изображениями от обычного зеркала по фиг. 1 это смещает спектр отражения в сторону более длинных волн (например, в сторону желтого), а также увеличивает интенсивность отраженного видимого света. Это позволяет изображениям от зеркала 1, 2 быть более приятными и обеспечивает лучшее качество изображения по сравнению с использованием только отражающего слоя из алюминия, как в обычном зеркале по фиг. 1. Этот эффект достигнут благодаря по меньшей мере использованию эффекта оптической интерференции и подобен «теплому» и приятному внешнему виду изображений, отраженных серебряными зеркалами, но при меньшей стоимости, чем обычные серебряные зеркала. Кроме того, это позволяет при необходимости использовать в зеркалах с более толстым стеклом отражающие слои 102 из алюминия.
[0018] Некоторые примерные варианты выполнения данного изобретения относятся к зеркалам, включающим в себя слой 112 цветовой настройки, как правило, из прозрачного диэлектрического материала, обеспеченного между слоями 102, 110 отражающей пленки (см., например, фиг. 3). Каждый слой 102 и 110 отражающей пленки может быть из алюминия и/или серебра или содержать алюминий и/или серебро. Вариант выполнения слоя цветовой настройки (см., например, фиг. 3) может быть или может не быть использован в комбинации с вариантом выполнения, когда присутствуют отражающие слои и из алюминия, и из серебра. Таким образом, в то время как отражающий слой 102 выполнен из алюминия или содержит алюминий, а другой слой 110 отражающей пленки может быть из серебра или содержать серебро, как показано на фиг. 3, слой 112 цветовой настройки также может быть использован в вариантах выполнения, где оба отражающих слоя 102 и 110 выполнены из алюминия или содержат алюминий, как указано на фиг. 3.
3
4
2
[0019] Фиг. 2 представляет собой вид в разрезе зеркала 1 с обратной отражающей поверхностью в соответствии с некоторыми примерными вариантами выполнения данного изобретения. Как показано на фиг. 2, стеклянная подложка 100 поддерживает зеркальное покрытие, включающее в себя прозрачный затравочный слой 109, который может быть диэлектриком или полупроводником, металлический или практически металлический проводящий отражающий слой 110 из серебра или содержащий серебро и металлический или практически металлический проводящий отражающий слой 102 из алюминия или содержащий алюминий. Прозрачный затравочный слой 109 может быть из диэлектрического нитрида кремния (например, SiN) или содержать его, который, необязательно, может быть легирован кислородом и/или примерно 1-10% алюминия. Как вариант, прозрачный затравочный слой 109 может быть из или содержать любые из следующих прочих диэлектрических материалов: оксинитрид кремния, оксид кремния (например, SiO), оксид алюминия-кремния, оксид цинка, оксид олова, оксид алюминия-цинка, оксид галлия-цинка, оксинитрид алюминия или станнат цинка. Зеркальное покрытие может также необязательно включать в себя диэлектрический слой 103 (например, состоящий из или содержащий одно или более из нитрида кремния, который может быть легирован 1-10% алюминия, оксида кремния, который может быть легирован 1-10% алюминия, оксинитрида кремния, который может быть легирован 1-10% алюминия, оксинитрида алюминия или оксида алюминия) и/или ПЗП (например, ленту) или слой 108 краски для того, чтобы защитить отражающие слои и обеспечить более долговечное зеркало.
[0020] Стеклянная подложка 100 в примерных вариантах выполнения данного изобретения может быть натриево-кальциево-силикатным стеклом и может быть по толщине около 1-10 мм, более предпочтительно около 2-6 мм.
[0021] Таким образом, прозрачный затравочный слой 109 является первым, осажденным напылением или иным образом обеспеченным на стеклянной подложке 100 с использованием керамической или металлической мишени(ей) для распыления. Например, в вариантах выполнения, где прозрачный диэлектрический затравочный слой 109 выполнен из нитрида кремния, этот затравочный слой из нитрида кремния может быть осажден напылением на стеклянную подложку с использованием одной или более кремниевых мишеней (которые могут быть легированы Al). Затем на стеклянную подложку 100 поверх затравочного слоя 109 осаждают напылением отражающий слой 110 серебра, например, с помощью одной или более мишеней из серебра для распыления, возможно, на той же самой установке для нанесения покрытий напылением без нарушения вакуума. Обеспечение тонкого слоя 110 на основе серебра не влияет существенным образом на линейную скорость процесса напыления и, предпочтительно, добавляет только небольшую прибавку к стоимости (по сравнению с алюминием) благодаря более высокой стоимости серебряного материала, поскольку слой 110 на основе серебра, предпочтительно, тоньше слоя 102 на основе алюминия.
[0022] Роль прозрачного диэлектрического затравочного слоя 109 (например, из или содержащего один или более из нитрида кремния, оксинитрида кремния, оксида кремния, оксида алюминия-кремния, оксида цинка, оксида олова, оксида алюминия-цинка, оксида галлия-цинка, оксинитрида алюминия или станната цинка) является двоякой. Во-первых, слой 109 действует как «затравочный» слой для улучшения адгезии отражающего слоя(ев) к стеклянной подложке. Во-вторых, слой 109 минимизирует или уменьшает потенциальную возможность миграции натрия из стеклянной подложки 100 в отражающий слой(и), например, во время необязательной тепловой обработки, такой как термическая закалка или тепловое изгибание. Кроме того, было с удивлением обнаружено, что если затравочный слой 109(i) не является материалом, имеющим низкий показатель преломления (n) и/или (ii) не имеет небольшую толщину, тогда затравочный слой может нежелательно уменьшать коэффициент отражения зеркала по фиг. 1. Таким образом, в некоторых примерных вариантах выполнения данного изобретения затравочный слой 109 имеет показатель преломления (n, измеренный при 550 нм) от около 1,45 до 2,05, более предпочтительно от около 1,45 до 2,0, еще более предпочтительно от около 1,5 до 1,85, а наиболее предпочтительно от около 1,5 до 1,75. Для низких значений показателя преломления затравочного слоя 109 (например, примерно от 1,45 до 1,65) толщина слоя 109 не является слишком важной, поскольку даже по мере того, как толщина затравочного слоя 109 возрастает, это не влияет существенным образом на коэффициент отражения зеркала в видимой области спектра, когда слой 109 имеет низкое значение показателя преломления. Однако при более высоких значениях показателя преломления (например, от около 1,9 до 2,05) желательно минимизировать или уменьшить толщину затравочного слоя 109 так, чтобы этот слой не оказывал существенного отрицательного влияния (т. е. так, чтобы не уменьшал существенно) на коэффициент отражения зеркала в видимой области спектра. Таким образом, в некоторых примерных вариантах выполнения данного изобретения, особенно когда слой 109 имеет более высокое значение(я) показателя преломления, например, как нитрид кремния, который имеет показатель преломления около двух, прозрачный затравочный слой 109 имеет толщину от около 20 до 500 Å, более предпочтительно толщину от около 25 до 300 Å, более предпочтительно толщину от около 25 до 100 Å, а наиболее предпочтительно толщину от около 30 до 60 Å. Конечно, падение коэффициента отражения, вызванное толстыми затравочными слоями 109 из материалов с более высоким показателем преломления, таких как нитрид кремния, может быть компенсировано, частично или полностью, обеспечением более высокого коэффициента отражения материала серебра в слое 110. Таким образом, эти значения толщин для затравочного слоя 109 являются необязательными, могут быть использованы в предпочтительных вариантах выполнения, но не необходимы во всех вариантах выполнения.
[0023] Слои 102 и 110 вместе составляют отражающую пленку для зеркала, и следовательно оба слоя 102 и 110 называются отражающими слоями, хотя даже тонкий слой 110 серебра сам по себе реально не может быть отражающим, если он не скомбинирован в одном и том же покрытии со слоем алюминия. В примерных вариантах выполнения отражающий слой 110 из серебра или содержащий серебро имеет толщину от около 40 до 500 Å, более предпочтительно толщину от около 40 до 250 Å, более предпочтительно толщину от около 70 до 250 Å, более предпочтительно толщину от около 80 до 240 Å, еще более предпочтительно толщину от около 90 до 200 Å, а наиболее предпочтительно толщину от около 100 до 140 Å, причем толщина слоя 110 серебра в примере составляет около 100 Å. В примерных вариантах выполнения отражающий слой 102 из алюминия или содержащий алюминий имеет толщину от около 150 до 2000 Å, более предпочтительно толщину от около 180 до 1000 Å, еще более предпочтительно толщину от около 180 до 700 Å, даже еще более предпочтительно толщину от около 180 до 400 Å, более предпочтительно толщину от около 200 до 375 Å, а наиболее предпочтительно толщину от около 250 до 375 Å, причем толщина слоя 102 алюминия в примере составляет около 300 Å. По причинам, объясненным выше, в некоторых примерных вариантах выполнения слой 110 на основе серебра тоньше, чем слой 102 на основе алюминия. Например, в некоторых примерных вариантах выполнения слой 110 на основе серебра по меньшей мере на 50 Å тоньше (более предпочтительно по меньшей мере на примерно 100 Å тоньше), чем слой 102 на основе алюминия.
[0024] Фиг. 4 представляет собой график коэффициента отражения в видимой области спектра (%) в зависимости от толщины, иллюстрирующий коэффициент отражения в видимой области спектра слоями Al и Ag при различных толщинах. Фиг. 4 показывает зависимость коэффициента отражения от толщины напыленного слоя Al (алюминия), а в целях сравнения показан также коэффициент отражения напыленного Ag (серебра). Толщина Al, например, около 40-50 нм (400-500 Å) позволяет достичь приблизительно максимальной интенсивности отраженного света, используя минимальное количество материала и, таким образом, обеспечивает наибольшую линейную скорость процесса напыления при изготовлении зеркал.
[0025] Фиг. 5 представляет собой график коэффициента отражения в видимой области спектра (%) в зависимости от х, где х - толщина слоя серебра, образующего комбинацию пленки толщиной 50 нм из и слоя серебра, и слоя алюминия в варианте выполнения по фиг. 2, при этом график иллюстрирует влияние толщины слоя серебра на общий коэффициент отражения в видимой области спектра пакета Ag/Al с общей толщиной 40-50 нм. Как показано на фиг. 5, замена лицевой 10-нанометровой части Al серебром в пленке Ag/Al толщиной 50 нм (пленка, составленная из слоев 102 и 110 на фиг. 2) с получением слоя 102 Al толщиной 40 нм и слоя 110 Ag толщиной 10 нм приводит к 3% увеличению коэффициента отражения в видимой области спектра по сравнению со случаем, когда 50 нм пленку выполняли исключительно из Al. Фиг. 5 иллюстрирует, что если 50 нм пленку выполняли исключительно из Al, тогда коэффициент отражения составляет около 84% (см. пунктирную горизонтальную линию на фиг. 5). Таким образом, признано преимущество использования Ag для части пленки, поскольку это обеспечивает возможность улучшения коэффициента отражения. Это увеличение, обусловленное 10 нм Ag на фиг. 2 и 5, является достаточным, например, для компенсации потери интенсивности коэффициента отражения, вызванной увеличением толщины стекла 100 примерно на 3 мм. Фиг. 5, кроме того, показывает, что замена 20 нм Al на Ag (с получением по фиг. 2 слоя 110 Ag толщиной 20 нм и слоя 102 Al толщиной 30 нм) приводит к увеличению максимального коэффициента отражения на 4,5% по сравнению со случаем, когда 50 нм пленку выполняли исключительно из Al. Однако дальнейшее увеличение слоя Ag может привести к уменьшению коэффициента отражения из-за влияния оптической интерференции. Таким образом, преимущество обеспечения слоя 110 Ag в комбинации со слоем 102 Al можно увидеть благодаря увеличенному коэффициенту отражения, который может быть достигнут. А когда общая толщина пленки, составленной из слоев 102 и 110, составляет около 50 нм, можно увидеть, что оптимальная толщина слоя 110 Ag составляет от около 8 до 24 нм (80-240 Å). Следует принять во внимание, что в примерных вариантах выполнения данного изобретения отражающая пленка (слой 102 + слой 110) может быть толщиной от около 30 до 200 нм, более предпочтительно толщиной от около 40 до 100 нм, а наиболее предпочтительно толщиной от около 40 до 60 нм, и что слой 102 Al, как правило, толще, чем слой 110 Ag (или Cu).
[0026] В дополнение к увеличению коэффициента отражения слоя 110 на основе Ag, используемого в комбинации со слоем 102 на основе Al, было найдено, что это обеспечивает также сдвиг в сторону длинных волн (желтых) спектра отражения, что добавляет к отраженным зеркалом изображениям «теплый» и эстетически приятный оттенок, особенно при «холодном» освещении таком, как дает флуоресцентный светильник. Это представляет еще одно преимущество, связанное с примерными вариантами выполнения данного изобретения.
[0027] Фиг. 2 иллюстрирует, что дополнительный слой 110 в некоторых предпочтительных вариантах выполнения данного изобретения состоит из серебра или содержит серебро. Однако возможно, чтобы слой 110 состоял также из материала с иным низким показателем преломления, такого как медь (Cu).
3
4
[0028] Необязательно, диэлектрический защитный слой 103 (например, нитрид кремния SiN или другой подходящей стехиометрии) также может быть осажден напылением на подложку 100 поверх отражающей пленки 102, 110. Защитный слой 103 в примерных вариантах выполнения может состоять из или содержать материалы, такие как нитрид кремния, оксинитрид кремния, оксид кремния, оксинитрид алюминия и/или оксид алюминия. Осажденный напылением защитный диэлектрический слой 103, если он предусмотрен, в некоторых примерных вариантах выполнения может иметь толщину от около 50 до 1000 Å, более предпочтительно от около 100 до 400 Å.
[0029] Вместо этого или в дополнение к слою 103, на подложке 100 поверх отражающей пленки 102, 110 может быть предусмотрен защитный слой 108 краски или ПЗП. Постоянная защитная пленка (ПЗП) 108 может иметь высокие уровни адгезии, хорошую химическую стойкость и/или превосходную долговечность в окружающей среде. Защитная пленка 108 может быть устойчивой к отслоению из-за проникновения влаги и/или использования адгезивных агентов на основе асфальта, приложенных к внешней поверхности этой защитной пленки. В некоторых примерных вариантах выполнения ПЗП 108 может быть тонкой, например, имеющей толщину <200 микрон, а иногда толщиной около 40-100 микрон. Прочность на отслоение в некоторых примерных вариантах выполнения может быть увеличена посредством введения дополнительных сшитых полимеров. Примерные защитные пленки 108 от компании «Nitto-Denko» включают в себя: SPV-9310, SPV-9320, SPV-30800, SPV 5057 A5 и SPV 5057 А7. Другие производители подобных предпочтительных защитных пленок включают в себя «Permacet», «Tessa Tapes», «B&K Films» и «Novacell», Эти пластиковые пленки существуют в широком разнообразии прозрачностей и цветов.
[0030] На фиг. 2 затравочный слой 109 находится в непосредственном контакте со стеклянной подложкой 100. Однако в различных вариантах выполнения возможно, чтобы между ними был предусмотрен другой слой(и).
[0031] Фиг. 3 представляет собой вид в разрезе примерного зеркала с обратной отражающей поверхностью в соответствии с другим примерным вариантом выполнения данного изобретения. Следует принять во внимание, что зеркальное покрытие по фиг. 3 может быть тем же самым, как показанное и описанное в отношении фиг. 2, за исключением того, что: (а) в варианте выполнения по фиг. 3 между слоями 102, 110 присутствует слой 112 цветовой настройки, и (b) в варианте выполнения по фиг. 3 слой 110 может быть из или содержать алюминий (вместо Ag или Cu). Слой 112 цветовой настройки в примерных вариантах выполнения данного изобретения может быть толщиной от около 30 до 300 Å, более предпочтительно толщиной от около 40 до 100 Å. Этот слой 112 цветовой настройки в примерном варианте выполнения данного изобретения может быть из или содержать такой материал, как нитрид кремния и/или оксинитрид кремния (возможно, легированный 1-10% Al), хотя вместо них можно использовать другой материал(ы). Отражающая пленка (слой 102 + слой 110) в вариантах выполнения по фиг. 3 обеспечивает две отраженные волны, одну, отраженную слоем 102, и другую, отраженную слоем 110. Зеркальная структура по фиг. 3 обеспечивает повышенный коэффициент отражения в видимой области спектра по сравнению с обычным зеркалом по фиг. 1 и не обязательно необходимо присутствие Ag или Cu в слое 110. Зеркало 2 по фиг. 3, как и зеркало по фиг. 2, является зеркалом с обратной отражающей поверхностью, поскольку падающий свет, прежде чем он отражается отражающей пленкой, составленной из слоев 102 и 110, сначала проходит через стеклянную подложку 100.
[0032] Зеркала, показанные на фиг. 2, 3, могут иметь коэффициент пропускания в видимой области спектра от около 1 до 15%, более предпочтительно от около 1 до 12%, более предпочтительно от около 1 до 8%. При этом зеркала, показанные на фиг. 2, 3, в примерных вариантах выполнения данного изобретения могут иметь коэффициент отражения со стороны стекла в видимой области спектра от около 85 до 95%, более предпочтительно от около 85 до 90%, еще более предпочтительно от около 85 до 89%, а наиболее предпочтительно от около 86 до 89% (см., например, фиг. 5).
[0033] В то время как можно сказать, что слой, система слоев, покрытие или подобное находятся «на» подложке или «поддерживаются» подложкой, слоем, системой слоев, покрытием или подобным, между ними может быть предусмотрен другой слой(и). Таким образом, можно считать, что, например, описанные выше покрытия и слои находятся «на» подложке или «поддерживаются» подложкой и/или другими покрытиями или слоями, даже если между ними находится другой слой(и).
[0034] В примерных вариантах выполнения данного изобретения обеспечено зеркало, содержащее: стеклянную подложку, отражающую пленку на стеклянной подложке, при этом отражающая пленка содержит первый металлический или практически металлический слой и второй металлический или практически металлический слой; и при этом первый металлический или практически металлический слой отражающей пленки содержит серебро или медь, а второй металлический или практически металлический слой отражающей пленки содержит алюминий, и при этом первый металлический или практически металлический слой, содержащий серебро или медь, расположен между по меньшей мере стеклянной подложкой и вторым металлическим или практически металлическим слоем, содержащим алюминий.
[0035] В зеркале непосредственно предшествующего абзаца первый металлический или практически металлический слой отражающей пленки может состоять по существу либо из серебра, либо из меди.
[0036] В зеркале по любому из двух предшествующих абзацев второй металлический или практически металлический слой отражающей пленки может состоять по существу из алюминия.
[0037] Зеркало по любому из трех предыдущих абзацев может дополнительно содержать по меньшей мере один затравочный слой, расположенный между стеклянной подложкой и первым металлическим или практически металлическим слоем, содержащим серебро или медь, и при этом затравочный слой непосредственно контактирует с первым металлическим или практически металлическим слоем. Этот затравочный слой может содержать один или более из нитрида кремния, оксинитрида кремния, оксида кремния, оксида цинка, оксида олова, оксинитрида алюминия и станната цинка.
[0038] В зеркале по любому из четырех предыдущих абзацев первый металлический или практически металлический слой, содержащий серебро или медь, может быть толщиной от 80 до 240 Å, более предпочтительно от 90 до 200 Å.
[0039] В зеркале по любому из пяти предыдущих абзацев второй металлический или практически металлический слой, содержащий алюминий, может быть толщиной от 180 до 700 Å, более предпочтительно от 180 до 400 Å.
[0040] В зеркале по любому из шести предыдущих абзацев отражающая пленка может быть толщиной от 40 до 100 нм.
[0041] В зеркале по любому из семи предыдущих абзацев это зеркало может иметь коэффициент отражения со стороны стекла в видимой области спектра от около 85 до 95%.
[0042] В зеркале по любому из восьми предыдущих абзацев первый и второй слои отражающей пленки могут представлять собой слои, нанесенные напылением.
[0043] Зеркало по любому из девяти предыдущих абзацев может дополнительно содержать слой, содержащий краску, при этом отражающая пленка расположена между по меньшей мере стеклянной подложкой и слоем, содержащим краску.
[0044] Зеркало по любому из десяти предыдущих абзацев может дополнительно содержать защитный слой, при этом отражающая пленка расположена между по меньшей мере стеклянной подложкой и защитным слоем. Защитный слой может содержать, например, нитрид кремния.
[0045] Зеркало по любому из одиннадцати предыдущих абзацев может быть зеркалом с обратной отражающей поверхностью.
[0046] Зеркало по любому из двенадцати предыдущих абзацев может дополнительно содержать диэлектрический слой, предусмотренный между первым металлическим или практически металлическим слоем, содержащим серебро или медь, и вторым металлическим или практически металлическим слоем, содержащим алюминий. Необязательно, этот диэлектрический слой может непосредственно контактировать с одним или обоими из первого и второго слоев отражающей пленки. Диэлектрический слой может содержать, например, нитрид кремния и/или оксинитрид кремния. Как вариант, в зеркале по любому из двенадцати предыдущих абзацев первый металлический или практически металлический слой, содержащий серебро или медь, может непосредственно контактировать со вторым металлическим или практически металлическим слоем, содержащим алюминий.
[0047] В зеркале по любому из тринадцати предыдущих абзацев первый металлический или практически металлический слой, содержащий серебро или медь, может быть по меньшей мере на 50 Å тоньше, чем второй металлический или практически металлический слой, содержащий алюминий.
[0048] В то время как изобретение было описано в связи с тем, что на данный момент представляется наиболее практичным и предпочтительным вариантом выполнения, следует понимать, что это изобретение не должно ограничиваться раскрытыми вариантами выполнения, а наоборот предназначено охватывать различные модификации и эквивалентные конфигурации, заключенные в рамках сущности и объема прилагаемой формулы изобретения.